(57)【要約】【課題】屈折率（ｎｄ）が所望の範囲内にありながら、アッベ数（νｄ）及び部分分散比（θｇ，Ｆ）が小さく、且つ可視光透過率の高い光学ガラスを、より安価に得る。【解決手段】光学ガラスは、質量％で、ＳｉＯ２成分を１０．０％以上４０．０％以下、Ｎｂ２Ｏ５成分を５．０％以上５０．０％以下含有し、ＣａＯ成分の含有量が３０．０％以下であり、２５以上３５以下のアッベ数（νｄ）を有し、部分分散比（θｇ，Ｆ）がアッベ数（νｄ）との間で、νｄ≦３１の範囲において（−０．００１６２×νｄ＋０．６３６２２）≦（θｇ，Ｆ）≦（−０．００２７５×νｄ＋０．６８１２５）の関係を満たし、νｄ＞３１の範囲において（−０．００１６２×νｄ＋０．６３６２２）≦（θｇ，Ｆ）≦（−０．００１６２×νｄ＋０．６４６２２）の関係を満たす。【選択図】図２
2020019711.tif 000002
【特許請求の範囲】
【請求項１】
質量％で、ＳｉＯ２成分を１０．０％以上４０．０％以下、Ｎｂ２Ｏ５成分を５．０％以上５０．０％以下含有し、ＣａＯ成分の含有量が３０．０％以下であり、２５以上３５以下のアッベ数（νｄ）を有し、部分分散比（θｇ，Ｆ）がアッベ数（νｄ）との間で、νｄ≦３１の範囲において（−０．００１６２×νｄ＋０．６３６２２）≦（θｇ，Ｆ）≦（−０．００２７５×νｄ＋０．６８１２５）の関係を満たし、νｄ＞３１の範囲において（−０．００１６２×νｄ＋０．６３６２２）≦（θｇ，Ｆ）≦（−０．００１６２×νｄ＋０．６４６２２）の関係を満たす光学ガラス。
【請求項２】
質量％で、ＢａＯ成分の含有量が５０．０％以下であり、Ｌｉ２Ｏ成分の含有量が１０．０％以下である請求項１記載の光学ガラス。
【請求項３】
質量％で、ＺｒＯ２成分を１．０％以上１５．０％以下含有し、ＴｉＯ２成分を０％超２０．０％以下含有する請求項１又は２記載の光学ガラス。
【請求項４】
質量％で、Ｂ２Ｏ３成分の含有量が１５．０％以下である請求項１から３のいずれか記載の光学ガラス。
【請求項５】
１．７０以上１．９５以下の屈折率（ｎｄ）を有する請求項１から４のいずれか記載の光学ガラス。
【請求項６】
請求項１から５のいずれか記載の光学ガラスからなる研磨加工用及び／又は精密プレス成形用のプリフォーム。
【請求項７】
請求項１から５のいずれか記載の光学ガラスを研削及び／又は研磨してなる光学素子。
【請求項８】
請求項１から５のいずれか記載の光学ガラスを精密プレス成形してなる光学素子。
【発明の詳細な説明】
【技術分野】
【０００１】
本発明は、光学ガラス、プリフォーム及び光学素子に関する。
【背景技術】
【０００２】
デジタルカメラやビデオカメラ等の光学系は、その大小はあるが、収差と呼ばれるにじみを含んでいる。この収差は単色収差と色収差に分類されるが、特に色収差は、光学系に使用されるレンズの材料特性に強く依存している。
【０００３】
一般に色収差は、低分散の凸レンズと高分散の凹レンズとを組み合わせて補正されるが、この組み合わせでは赤色領域と緑色領域の収差の補正しかできず、青色領域の収差が残る。この除去しきれない青色領域の収差を二次スペクトルと呼ぶ。二次スペクトルを補正するには、青色領域のｇ線（４３５．８３５ｎｍ）の動向を加味した光学設計を行う必要がある。このとき、光学設計で着目される光学特性の指標として、部分分散比（θｇ，Ｆ）が用いられている。上述の低分散のレンズと高分散のレンズとを組み合わせた光学系では、低分散側のレンズに部分分散比（θｇ，Ｆ）の大きい光学材料を用い、高分散側のレンズに部分分散比（θｇ，Ｆ）の小さい光学材料を用いることで、二次スペクトルが良好に補正される。
【０００４】
部分分散比（θｇ，Ｆ）は、下式（１）により示される。
θｇ，Ｆ＝（ｎｇ−ｎＦ）／（ｎＦ−ｎＣ）・・・・・・（１）
【０００５】
光学ガラスには、短波長域の部分分散性を表す部分分散比（θｇ，Ｆ）とアッベ数（νｄ）との間に、およそ直線的な関係がある。この関係を表す直線は、部分分散比（θｇ，Ｆ）を縦軸に、アッベ数（νｄ）を横軸に採用した直交座標上で、ＮＳＬ７とＰＢＭ２の部分分散比及びアッベ数をプロットした２点を結ぶ直線で表され、ノーマルラインと呼ばれている（図１参照）。ノーマルラインの基準となるノーマルガラスは光学ガラスメーカー毎によっても異なるが、各社ともほぼ同等の傾きと切片で定義している。（ＮＳＬ７とＰＢＭ２は株式会社オハラ社製の光学ガラスであり、ＰＢＭ２のアッベ数（νｄ）は３６．３，部分分散比（θｇ，Ｆ）は０．５８２８、ＮＳＬ７のアッベ数（νｄ）は６０．５、部分分散比（θｇ，Ｆ）は０．５４３６である。）
【０００６】
ここで、２５以上３５以下のアッベ数（νｄ）を有するガラスとしては、例えば特許文献１〜３に示されるような光学ガラスが知られている。
【先行技術文献】
【特許文献】
【０００７】
【特許文献１】特開２０１１−２１３５５４号公報
【特許文献２】特開２０１２−００６７８８号公報
【特許文献３】特開２００９−１７９５２２号公報
【発明の概要】
【発明が解決しようとする課題】
【０００８】
しかし、特許文献１〜３で開示されたガラスは、部分分散比が小さくなく、前記二次スペクトルを補正するレンズとして使用するには十分でなかった。また、光学ガラスの材料コストを低減するために、光学ガラスを構成する諸成分の原料費は、なるべく安価であることが望まれる。ところが、特許文献１〜３に記載されたガラスは、このような要求に十分応えるものとは言い難い。
【０００９】
また、光学ガラスの材料コストを低減するために、光学ガラスを構成する諸成分の原料費は、なるべく安価であることが望まれる。ところが、特許文献１〜３に記載されたガラスは、このような要求に十分応えるものとは言い難い。
【００１０】
本発明は、上記問題点に鑑みてなされたものであって、その目的とするところは、屈折率（ｎｄ）が所望の範囲内にありながら、アッベ数（νｄ）及び部分分散比（θｇ，Ｆ）が小さく、且つ可視光に対する透過率の高い光学ガラスを、より安価に得ることにある。
【課題を解決するための手段】
【００１１】
本発明者らは、上記課題を解決するために鋭意試験研究を重ねた結果、ＳｉＯ２成分及びＣａＯ成分の含有量を所定の範囲内にし、且つ他の成分の含有量を調整することによって、材料コストの高いＮｂ２Ｏ５成分の含有量を低減させても、高い屈折率や低いアッベ数（高い分散）、低い部分分散比が得られ、ガラスの可視光透過率が高められ、且つガラスの失透が低減されることをも見出し、本発明を完成するに至った。
具体的には、本発明は以下のようなものを提供する。
【００１２】
（１）  質量％で、ＳｉＯ２成分を１０．０％以上４０．０％以下、Ｎｂ２Ｏ５成分を５．０％以上５０．０％以下含有し、ＣａＯ成分の含有量が３０．０％以下であり、２５以上３５以下のアッベ数（νｄ）を有し、部分分散比（θｇ，Ｆ）がアッベ数（νｄ）との間で、νｄ≦３１の範囲において（−０．００１６２×νｄ＋０．６３６２２）≦（θｇ，Ｆ）≦（−０．００２７５×νｄ＋０．６８１２５）の関係を満たし、νｄ＞３１の範囲において（−０．００１６２×νｄ＋０．６３６２２）≦（θｇ，Ｆ）≦（−０．００１６２×νｄ＋０．６４６２２）の関係を満たす光学ガラス。
【００１３】
（２）  質量％で、ＢａＯ成分の含有量が５０．０％以下であり、Ｌｉ２Ｏ成分の含有量が１０．０％以下である（１）記載の光学ガラス。
【００１４】
（３）  質量％で
ＭｇＯ成分  ０〜２０．０％
ＳｒＯ成分  ０〜２５．０％
である（１）又は（２）記載の光学ガラス。
【００１５】
（４）  質量和（ＭｇＯ＋ＣａＯ＋ＳｒＯ）が３０．０％以下である（１）から（３）のいずれか記載の光学ガラス。
【００１６】
（５）  質量％で
Ｎａ２Ｏ成分  ０〜２０．０％
Ｋ２Ｏ成分  ０〜１５．０％
である（１）から（４）のいずれか記載の光学ガラス。
【００１７】
（６）  Ｒｎ２Ｏ成分（式中、ＲｎはＬｉ、Ｎａ、Ｋ、Ｃｓからなる群より選択される１種以上）の質量和が２０．０％以下である（１）から（５）のいずれか記載の光学ガラス。
【００１８】
（７）  質量％で、ＺｒＯ２成分を１．０％以上１５．０％以下含有し、ＴｉＯ２成分を０％超２０．０％以下含有する（１）から（６）のいずれか記載の光学ガラス。
【００１９】
（８）  質量比ＺｒＯ２／Ｎｂ２Ｏ５が０．１０以上３．００以下である（１）から（７）のいずれか記載の光学ガラス。
【００２０】
（９）  質量％で、ＷＯ３成分の含有量が２０．０％以下である（１）から（８）のいずれか記載の光学ガラス。
【００２１】
（１０）  質量和（ＴｉＯ２＋Ｎｂ２Ｏ５＋ＷＯ３）が１０．０％以上５０．０％以下である（１）から（９）のいずれか記載の光学ガラス。
【００２２】
（１１）  質量％で、Ｂ２Ｏ３成分の含有量が１５．０％以下である（１）から（１０）のいずれか記載の光学ガラス。
【００２３】
（１２）  質量％で
Ｌａ２Ｏ３成分  ０〜１５．０％
Ｇｄ２Ｏ３成分  ０〜１０．０％
Ｙ２Ｏ３成分  ０〜１０．０％
Ｙｂ２Ｏ３成分  ０〜１０．０％
Ｌｕ２Ｏ３成分  ０〜１０．０％
である（１）から（１１）のいずれか記載の光学ガラス。
【００２４】
（１３）  質量和（Ｂ２Ｏ３＋Ｌａ２Ｏ３）が２０．０％以下である（１）から（１２）のいずれか記載の光学ガラス。
【００２５】
（１４）  質量％で
Ａｌ２Ｏ３成分  ０〜１５．０％
ＺｎＯ成分  ０〜１０．０％
ＧｅＯ２成分  ０〜１０．０％
Ｇａ２Ｏ３成分  ０〜１０．０％
Ｐ２Ｏ５成分  ０〜１０．０％
Ｔａ２Ｏ５成分  ０〜１０．０％
Ｂｉ２Ｏ３成分  ０〜１０．０％
ＴｅＯ２成分  ０〜１０．０％
Ｓｂ２Ｏ３成分  ０〜１．０％
である（１）から（１３）のいずれか記載の光学ガラス。
【００２６】
（１５）  １．７０以上１．９５以下の屈折率（ｎｄ）を有する（１）から（１４）のいずれか記載の光学ガラス。
【００２７】
（１６）  分光透過率が７０％を示す波長（λ７０）が４５０ｎｍ以下である（１）から（１５）のいずれか記載の光学ガラス。
【００２８】
（１７）  （１）から（１６）のいずれか記載の光学ガラスからなる研磨加工用及び／又は精密プレス成形用のプリフォーム。
【００２９】
（１８）  （１）から（１７）のいずれか記載の光学ガラスを研削及び／又は研磨してなる光学素子。
【００３０】
（１９）  （１）から（１８）のいずれか記載の光学ガラスを精密プレス成形してなる光学素子。
【発明の効果】
【００３１】
本発明によれば、屈折率（ｎｄ）が所望の範囲内にありながら、アッベ数（νｄ）及び部分分散比（θｇ，Ｆ）が小さく、且つ可視光に対する透過率の高い光学ガラスを、より安価に得ることができる。
【図面の簡単な説明】
【００３２】
【図１】部分分散比（θｇ，Ｆ）が縦軸でアッベ数（νｄ）が横軸の直交座標に表されるノーマルラインを示す図である。
【図２】本願の実施例についての部分分散比（θｇ，Ｆ）とアッベ数（νｄ）の関係を示す図である。
【発明を実施するための形態】
【００３３】
本発明の光学ガラスは、質量％で、ＳｉＯ２成分を１０．０％以上４０．０％以下、Ｎｂ２Ｏ５成分を５．０％以上５０．０％以下含有し、ＣａＯ成分の含有量が３０．０％以下であり、２５以上３５以下のアッベ数（νｄ）を有し、部分分散比（θｇ，Ｆ）がアッベ数（νｄ）との間で、νｄ≦３１の範囲において（−０．００１６２×νｄ＋０．６３６２２）≦（θｇ，Ｆ）≦（−０．００２７５×νｄ＋０．６８１２５）の関係を満たし、νｄ＞３１の範囲において（−０．００１６２×νｄ＋０．６３６２２）≦（θｇ，Ｆ）≦（−０．００１６２×νｄ＋０．６４６２２）の関係を満たす。Ｎｂ２Ｏ５成分の含有量を所定の範囲内に低減することで、高価なＮｂ２Ｏ５成分の使用量が減少するため、光学ガラスの材料コストが低減される。ＳｉＯ２成分及びＣａＯ成分の含有量を所定の範囲内にし、且つ他の成分の含有量を調整することによって、材料コストの高いＮｂ２Ｏ５成分の含有量を低減させても、高い屈折率や低いアッベ数（高い分散）、低い部分分散比が得られ、ガラスの可視光透過率が高められ、且つガラスの失透が低減される。このため、屈折率（ｎｄ）が所望の範囲内にありながら、アッベ数（νｄ）が小さく、部分分散比（θｇ，Ｆ）が小さく、可視光に対する透過率が高い光学ガラスと、これを用いたプリフォーム及び光学素子をより安価に得ることができる。
【００３４】
以下、本発明の光学ガラスの実施形態について詳細に説明するが、本発明は、以下の実施形態に何ら限定されるものではなく、本発明の目的の範囲内において、適宜変更を加えて実施できる。なお、説明が重複する箇所については、適宜説明を省略する場合があるが、発明の趣旨を限定するものではない。
【００３５】
［ガラス成分］
本発明の光学ガラスを構成する各成分の組成範囲を以下に述べる。本明細書中で特に断りがない場合、各成分の含有量は、全て酸化物換算組成のガラス全質量に対する質量％で表示されるものとする。ここで、「酸化物換算組成」とは、本発明のガラス構成成分の原料として使用される酸化物、複合塩、金属弗化物等が熔融時に全て分解され酸化物へ変化すると仮定した場合に、当該生成酸化物の総質量を１００質量％として、ガラス中に含有される各成分を表記した組成である。
【００３６】
＜必須成分、任意成分について＞
ＳｉＯ２成分は、安定なガラス形成を促し、光学ガラスとして好ましくない失透（結晶物の発生）を低減する必須成分である。
特に、ＳｉＯ２成分の含有量を１０．０％以上にすることで、ガラスの部分分散比を大幅に高めることなく、耐失透性に優れたガラスを得ることができる。また、これにより再加熱時における失透や着色を低減できる。従って、ＳｉＯ２成分の含有量は、好ましくは１０．０％、より好ましくは１２．０％、さらに好ましくは１４．０％を下限とする。
一方で、ＳｉＯ２成分の含有量を４０．０％以下にすることで、ガラスの屈折率が低下し難くなることで所望の高い屈折率を得易くすることができ、且つ、ガラスの部分分散比の上昇を抑えることができる。また、これによりガラスの溶融性を良好に保つことができる。従って、ＳｉＯ２成分の含有量は、好ましくは４０．０％、より好ましくは３０．０％、さらに好ましくは２６．０％を上限とする。
ＳｉＯ２成分は、原料としてＳｉＯ２、Ｋ２ＳｉＦ６、Ｎａ２ＳｉＦ６等を用いることができる。
【００３７】
Ｎｂ２Ｏ５成分は、５．０％以上含有することにより、ガラスの耐失透性を高め、ガラスの屈折率を高め、且つアッベ数及び部分分散比を低くできる必須成分である。また、これによりガラスのプレス成形性を高めることができる。従って、Ｎｂ２Ｏ５成分の含有量は、好ましくは５．０％、より好ましくは６．０％、さらに好ましくは７．０％、さらに好ましくは１０．０％、さらに好ましくは１３．０％を下限とする。
一方で、Ｎｂ２Ｏ５成分の含有量を５０．０％以下にすることで、ガラスの材料コストを低減できる。また、ガラス製造時における溶解温度の上昇を抑制し、且つＮｂ２Ｏ５成分の過剰な含有による失透を低減できる。従って、Ｎｂ２Ｏ５成分の含有量は、好ましくは５０．０％以下、より好ましくは４３．０％未満、さらに好ましくは４０．０％未満、さらに好ましくは３６．０％未満とする。
Ｎｂ２Ｏ５成分は、原料としてＮｂ２Ｏ５等を用いることができる。
【００３８】
ＣａＯ成分は、０％超含有することで、アッベ数が低く耐失透性の高い光学ガラスを得られ、且つ、ガラスの溶解性を高められる任意成分である。従って、ＣａＯ成分の含有量は、好ましくは０％超、より好ましくは１．０％、さらに好ましくは３．５％、さらに好ましくは６．７％を下限としてもよい。
一方で、ＣａＯ成分の含有量を３０．０％以下にすることで、ガラスの屈折率の低下やアッベ数の上昇、部分分散比の上昇を抑制しつつ、ＣａＯ成分の過剰な含有によるガラスの耐失透性の悪化を抑制できる。また、これによりガラスの材料コストを低減でき、再加熱時における失透や着色を低減できる。従って、ＣａＯ成分の含有量は、好ましくは３０．０％、より好ましくは２５．０％、さらに好ましくは２２．０％、さらに好ましくは２１．０％、さらに好ましくは２０．０％を上限とする。
ＣａＯ成分は、原料としてＣａＣＯ３、ＣａＦ２等を用いることができる。
【００３９】
ＢａＯ成分は、０％超含有することで、ガラスの屈折率を高められ、ガラスの部分分散比を低くでき、且つガラスの耐失透性や溶解性を高められ、且つ、ＣａＯ成分等の他のアルカリ土類成分に比べてガラスの材料コストを低減できる任意成分である。また、これにより再加熱時における失透や着色を低減できる。従って、ＢａＯ成分の含有量は、好ましくは０％超、より好ましくは１．０％、さらに好ましくは２．５％、さらに好ましくは４．５％、さらに好ましくは６．０％、さらに好ましくは１０．０％を下限としてもよく、さらに好ましくは１２．０％超、さらに好ましくは１５．０％超としてもよい。
一方で、ＢａＯ成分の含有量を５０．０％以下にすることで、ＢａＯ成分の過剰な含有による耐失透性や化学的耐久性の悪化を抑制できる。従って、ＢａＯ成分の含有量は、好ましくは５０．０％、より好ましくは４８．０％、さらに好ましくは４５．０％を上限とする。
ＢａＯ成分は、原料としてＢａＣＯ３、Ｂａ（ＮＯ３）２等を用いることができる。
【００４０】
Ｌｉ２Ｏ成分は、０％超含有することで、ガラスの部分分散比を低くでき、ガラスの溶融性を高められ、且つガラス転移点を低くできる任意成分である。従って、Ｌｉ２Ｏ成分の含有量は、好ましくは０％超、より好ましくは０．５％超、さらに好ましくは１．０％超、さらに好ましくは１．２％以上としてもよい。
一方で、Ｌｉ２Ｏ成分の含有量を１０．０％以下にすることで、屈折率の低下を抑えるとともに、Ｌｉ２Ｏ成分の過剰な含有によるガラスの形成時や再加熱時の乳白化や結晶析出を低減しつつ、ガラスの化学的耐久性を高めることができる。
従って、Ｌｉ２Ｏ成分の含有量は、好ましくは１０．０％以下、より好ましくは８．０％以下、さらに好ましくは５．０％未満を上限とする。
Ｌｉ２Ｏ成分は、原料としてＬｉ２ＣＯ３、ＬｉＮＯ３、ＬｉＦ等を用いることができ
る。
【００４１】
ＭｇＯ成分は、０％超含有することでガラスの溶融温度を低くできる任意成分である。
一方で、ＭｇＯ成分の含有量を２０．０％以下にすることで、ガラスの屈折率の低下を抑制しつつ、ガラスの失透を低減できる。また、これにより再加熱時における失透や着色を低減できる。従って、ＭｇＯ成分の含有量は、好ましくは２０．０％以下、より好ましくは１０．０％未満、さらに好ましくは８．０％未満、さらに好ましくは５．０％未満とする。
ＭｇＯ成分は、原料としてＭｇＯ、ＭｇＣＯ３、ＭｇＦ２等を用いることができる。
【００４２】
ＳｒＯ成分は、０％超含有することで、ガラスの屈折率を高められ、且つ耐失透性を高められる任意成分である。
特に、ＳｒＯ成分の含有量を２５．０％以下にすることで、ガラスの化学的耐久性の悪化を抑制できる。従って、ＳｒＯ成分の含有量は、好ましくは２５．０％以下、より好ましくは１５．０％以下、さらに好ましくは１０．０％未満、さらに好ましくは８．０％未満、さらに好ましくは５．０％未満とする。
ＳｒＯ成分は、原料としてＳｒ（ＮＯ３）２、ＳｒＦ２等を用いることができる。
【００４３】
ＭｇＯ成分、ＣａＯ成分及びＳｒＯ成分の含有量の合計（質量和）は、３０．０％以下が好ましい。これにより、これら成分の過剰な含有によるガラスの失透を低減でき、且つガラスの化学的耐久性も高められる。従って、質量和（ＭｇＯ＋ＣａＯ＋ＳｒＯ）は、好ましくは３０．０％以下、より好ましくは２５．０％以下、さらに好ましくは２０．０％未満、さらに好ましくは１６．０％未満とする。
【００４４】
ＲＯ成分（式中、ＲはＭｇ、Ｃａ、Ｓｒ、Ｂａからなる群より選択される１種以上）の含有量の和（質量和）は、６０．０％以下が好ましい。これにより、これら成分の過剰な含有によるガラスの失透を低減できる。従って、ＲＯ成分の質量和は、好ましくは６０．０％以下、より好ましくは５５．０％以下、さらに好ましくは５０．０％未満、さらに好ましくは４８．０％未満とする。
一方で、ＲＯ成分の質量和は、好ましくは０％超、より好ましくは１．０％以上、さらに好ましくは５．０％以上、さらに好ましくは１０．０％以上としてもよい。
【００４５】
Ｎａ２Ｏ成分及びＫ２Ｏ成分は、少なくともいずれかを０％超含有することで、ガラスの部分分散比を低くでき、ガラスの溶融性を高められ、且つガラス転移点を低くできる任意成分である。
【００４６】
一方で、Ｎａ２Ｏ成分の含有量を２０．０％以下にすることで、屈折率を低下し難くするとともに、化学的耐久性を悪化し難くできる。また、ガラス形成時における耐失透性を高め、再加熱時における失透や着色を低減できる。
従って、Ｎａ２Ｏ成分の含有量は、好ましくは２０．０％以下、より好ましくは１０．０％未満、さらに好ましくは６．０％未満、さらに好ましくは３．４％以下、さらに好ましくは２．８％以下とする。
【００４７】
また、Ｋ２Ｏ成分の含有量を１５．０％以下にすることで、化学的耐久性を悪化し難く
できる。また、ガラス形成時における耐失透性を高め、再加熱時における失透や着色を低
減できる。
従って、Ｋ２Ｏ成分の含有量は、好ましくは１５．０％以下、より好ましくは１０．０
％未満、さらに好ましくは６．０％未満、さらに好ましくは３．４％以下、さらに好まし
くは２．０％以下とする。
【００４８】
Ｎａ２Ｏ成分及びＫ２Ｏ成分は、原料としてＮａ２ＣＯ３、ＮａＮＯ３、ＮａＦ、Ｎａ２ＳｉＦ６、Ｋ２ＣＯ３、ＫＮＯ３、ＫＦ、ＫＨＦ２、Ｋ２ＳｉＦ６等を用いることができる。
【００４９】
Ｃｓ２Ｏ成分は、０％超含有することで、ガラス転移点を低くできる任意成分である。
一方で、Ｃｓ２Ｏ成分の含有量を１０．０％以下にすることで、Ｃｓ２Ｏ成分の過剰な含有によるガラスの失透を低減できる。従って、Ｃｓ２Ｏ成分の含有量は、好ましくは１０．０％、より好ましくは５．０％、さらに好ましくは３．０％を上限とする。
Ｃｓ２Ｏ成分は、原料としてＣｓ２ＣＯ３、ＣｓＮＯ３等を用いることができる。
【００５０】
Ｒｎ２Ｏ成分（式中、ＲｎはＬｉ、Ｎａ、Ｋ、Ｃｓからなる群より選択される１種以上）の含有量の質量和は、２０．０％以下が好ましい。これにより、ガラスの屈折率を低下し難くし、ガラス形成時の失透を低減できる。従って、Ｒｎ２Ｏ成分の合計含有量は、好ましくは２０．０％、より好ましくは１５．０％、さらに好ましくは１１．０％、さらに好ましくは９．０％、さらに好ましくは７．５％、さらに好ましくは５．５％を上限とする。
【００５１】
ＺｒＯ２成分は、０％超含有することで、ガラスの屈折率及びアッベ数を高め、部分分散比を低くし、且つ耐失透性を高めることができる任意成分である。また、これにより再加熱時における失透や着色を低減できる。従って、ＺｒＯ２成分の含有量は、好ましくは０％超、より好ましくは１．０％以上、より好ましくは３．０％以上、さらに好ましくは４．５％超としてもよい。
一方で、ＺｒＯ２成分の含有量を１５．０％以下にすることで、ガラスの失透を低減でき、且つ、より均質なガラスを得易くできる。従って、ＺｒＯ２成分の含有量は、好ましくは１５．０％、より好ましくは１２．０％、さらに好ましくは９．０％を上限とする。
ＺｒＯ２成分は、原料としてＺｒＯ２、ＺｒＦ４等を用いることができる。
【００５２】
ＴｉＯ２成分は、０％超含有することで、ガラスの屈折率を高めつつ、アッベ数を低くでき、耐失透性を高められる任意成分である。従って、ＴｉＯ２成分の含有量は、好ましくは０％超、より好ましくは０．５％超とし、さらに好ましくは１．０％、さらに好ましくは１．５％を下限としてもよい。
一方で、ＴｉＯ２成分の含有量を２０．０％以下にすることで、ガラスの着色を低減でき、ガラスの内部透過率を高められる。また、これにより部分分散比が上昇し難くなるため、ノーマルラインに近い所望の低い部分分散比を得易くできる。従って、ＴｉＯ２成分の含有量は、好ましくは２０．０％、より好ましくは１７．０％、さらに好ましくは１４．０％を上限とする。
ＴｉＯ２成分は、原料としてＴｉＯ２等を用いることができる。
【００５３】
Ｎｂ２Ｏ５成分の含有量に対するＺｒＯ２成分の含有量の比率は、０．１０以上３．００以下が好ましい。
特に、この比率を０．１０以上にすることで、ガラスの屈折率を高め、且つ耐失透性を高めながらも、部分分散比を低くでき、且つガラスの材料コストを低減できる。従って、質量比ＺｒＯ２／Ｎｂ２Ｏ５は、従って、質量比ＺｒＯ２／Ｎｂ２Ｏ５は、好ましくは０．１０、より好ましくは０．１２、さらに好ましくは０．１７、さらに好ましくは０．２３、さらに好ましくは０．２５を下限とする。
一方で、この比率を３．００以下にすることで、ガラスの失透を低減できる。従って、質量比ＺｒＯ２／Ｎｂ２Ｏ５は、好ましくは３．００、より好ましくは２．００、さらに好ましくは１．００、さらに好ましくは０．６０を上限とする。
【００５４】
ＷＯ３成分は、０％超含有することで、ガラスの屈折率を高めてアッベ数を低くし、ガラスの耐失透性を高め、且つガラスの溶解性を高められる任意成分である。
一方で、ＷＯ３成分の含有量を２０．０％以下にすることで、ガラスの部分分散比を上昇し難くでき、且つ、ガラスの着色を低減して内部透過率を高められる。従って、ＷＯ３成分の含有量は、好ましくは２０．０％、より好ましくは１０．０％、さらに好ましくは８．０％、さらに好ましくは５．０％、さらに好ましくは２．５％を上限とする。
ＷＯ３成分は、原料としてＷＯ３等を用いることができる。
【００５５】
ＴｉＯ２成分、Ｎｂ２Ｏ５成分及びＷＯ３成分の含有量の和（質量和）は、１０．０％以上５０．０％以下が好ましい。
この和を１０．０％以上にすることで、ガラスの屈折率を高め、且つ耐失透性を高められる。従って、質量和（ＴｉＯ２＋Ｎｂ２Ｏ５＋ＷＯ３）は、好ましくは１０．０％、より好ましくは１０．０％、さらに好ましくは１５．０％、さらに好ましくは２１．０％、さらに好ましくは２５．０％を下限とする。
一方で、この和を５０．０％以下にすることで、ガラスの部分分散比の上昇を抑えられる。従って、質量和（ＴｉＯ２＋Ｎｂ２Ｏ５＋ＷＯ３）は、好ましくは５０．０％、より好ましくは４８．０％、さらに好ましくは４４．０％、さらに好ましくは４０．０％を上限とする。
【００５６】
Ｂ２Ｏ３成分は、０％超含有することで、安定なガラス形成を促すことで耐失透性を高められ、且つガラスの溶解性を高められる任意成分である。従って、Ｂ２Ｏ３成分の含有量は、好ましくは０％超、より好ましくは１．０％、さらに好ましくは１．５％、さらに好ましくは１．８％を下限としてもよい。
一方で、Ｂ２Ｏ３成分の含有量を１５．０％以下にすることで、屈折率の低下を抑えられ、且つガラスの部分分散比の上昇を抑えられる。また、これによりガラスの再加熱時における失透を低減できる。従って、Ｂ２Ｏ３成分の含有量は、好ましくは１５．０％以下、より好ましくは１０．０％未満、さらに好ましくは５．０％未満、さらに好ましくは３．１％以下、さらに好ましくは２．６％以下とする。
Ｂ２Ｏ３成分は、原料としてＨ３ＢＯ３、Ｎａ２Ｂ４Ｏ７、Ｎａ２Ｂ４Ｏ７・１０Ｈ２Ｏ、ＢＰＯ４等を用いることができる。
【００５７】
Ｌａ２Ｏ３成分、Ｇｄ２Ｏ３成分、Ｙ２Ｏ３成分、Ｙｂ２Ｏ３成分及びＬｕ２Ｏ３成分は、少なくともいずれかを０％超含有することで、ガラスの屈折率及びアッベ数を高めつつ、部分分散比を小さくできる任意成分である。このうち、Ｌａ２Ｏ３成分の含有量は、好ましくは０％超、より好ましくは０．５％、さらに好ましくは１．０％を下限としてもよい。
一方で、Ｌａ２Ｏ３成分の含有量を１５．０％以下にすることで、ガラスの失透を低減でき、アッベ数の上昇を抑えられ、ガラスの比重を低減でき、且つガラスの材料コストを低減できる。従って、Ｌａ２Ｏ３成分の含有量は、好ましくは１５．０％以下、より好ましくは１２．０％以下、さらに好ましくは１０．０％未満、さらに好ましくは８．０％未満とする。
また、Ｇｄ２Ｏ３成分、Ｙ２Ｏ３成分、Ｙｂ２Ｏ３成分及びＬｕ２Ｏ３成分の各々の含有量を１０．０％以下にすることで、ガラスの失透を低減でき、アッベ数の上昇を抑えられ、且つガラスの材料コストを低減できる。特に、Ｇｄ２Ｏ３成分、Ｙｂ２Ｏ３成分及びＬｕ２Ｏ３成分の各々の含有量を１０．０％以下にすることで、ガラスの比重を低減できる。従って、Ｇｄ２Ｏ３成分、Ｙ２Ｏ３成分、Ｙｂ２Ｏ３成分及びＬｕ２Ｏ３成分の各々の含有量は、好ましくは１０．０％以下、より好ましくは８．０％未満とし、さらに好ましくは５．０％未満とする。
Ｌａ２Ｏ３成分、Ｇｄ２Ｏ３成分、Ｙ２Ｏ３成分、Ｙｂ２Ｏ３成分及びＬｕ２Ｏ３成分は、原料としてＬａ２Ｏ３、Ｌａ（ＮＯ３）３・ＸＨ２Ｏ（Ｘは任意の整数）、Ｙ２Ｏ３、ＹＦ３、Ｇｄ２Ｏ３、ＧｄＦ３、Ｙｂ２Ｏ３、Ｌｕ２Ｏ３等を用いることができる。
【００５８】
Ｌｎ２Ｏ３成分（式中、ＬｎはＬａ、Ｇｄ、Ｙ、Ｙｂ、Ｌｕからなる群より選択される１種以上）の含有量の和（質量和）は、１５．０％以下が好ましい。これにより、ガラスの失透を低減でき、アッベ数の上昇を抑えられ、且つガラスの材料コストを低減できる。従って、Ｌｎ２Ｏ３成分の質量和は、好ましくは１５．０％以下、より好ましくは１２．０％以下、さらに好ましくは１０．０％未満、さらに好ましくは８．０％未満とする。
【００５９】
Ｂ２Ｏ３成分及びＬａ２Ｏ３成分の合計量（質量和）は、２０．０％以下が好ましい。これにより、所望の高い屈折率を得られながらも、高い透過率を得られる。従って、質量和（Ｂ２Ｏ３＋Ｌａ２Ｏ３）は、好ましくは２０．０％、より好ましくは１５．０％、さらに好ましくは１０．０％、さらに好ましくは８．５％を上限とする。
なお、質量和（Ｂ２Ｏ３＋Ｌａ２Ｏ３）は、ガラスの耐失透性を高める観点で、好ましくは０％超、より好ましくは０．１％超、さらに好ましくは０．５％超としてもよい。
【００６０】
Ａｌ２Ｏ３成分及びＧａ２Ｏ３成分は、少なくともいずれかを０％超含有することで、ガラスの化学的耐久性を高め、ガラスの耐失透性を向上できる任意成分である。
一方、Ａｌ２Ｏ３成分の含有量を１５．０％以下にし、又は、Ｇａ２Ｏ３成分の含有量を１０．０％以下にすることで、Ａｌ２Ｏ３成分やＧａ２Ｏ３成分の過剰な含有による失透を低減できる。また、これにより再加熱時における失透や着色を低減できる。
従って、Ａｌ２Ｏ３成分の含有量は、好ましくは１５．０％以下、より好ましくは１０．０％未満、さらに好ましくは７．０％未満、さらに好ましくは５．０％未満とする。
また、Ｇａ２Ｏ３成分の含有量は、好ましくは１０．０％以下、より好ましくは８．０％未満、さらに好ましくは５．０％未満とする。
Ａｌ２Ｏ３成分及びＧａ２Ｏ３成分は、原料としてＡｌ２Ｏ３、Ａｌ（ＯＨ）３、ＡｌＦ３、Ｇａ２Ｏ３、Ｇａ（ＯＨ）３等を用いることができる。
【００６１】
ＺｎＯ成分は、０％超含有することで、ガラスの部分分散比を低くし、耐失透性を高め、ガラス転移点を下げられる任意成分である。従って、ＺｎＯ成分の含有量は、好ましくは０％超、より好ましくは０．５％、さらに好ましくは１．０％、さらに好ましくは２．０％を下限としてもよい。
一方で、ＺｎＯ成分の含有量を１０．０％以下にすることで、ガラスの再加熱時における失透や着色を低減しつつ、ガラスの化学的耐久性を高められる。従って、ＺｎＯ成分の含有量は、好ましくは１０．０％以下、より好ましくは８．０％未満、さらに好ましくは５．０％未満とする。
ＺｎＯ成分は、原料としてＺｎＯ、ＺｎＦ２等を用いることができる。
【００６２】
ＧｅＯ２成分は、０％超含有することで、ガラスの屈折率を高め、ガラスを安定化させて成形時の失透を低減できる任意成分である。
一方で、ＧｅＯ２成分の含有量を１０．０％以下にすることで、高価なＧｅＯ２成分の使用量が低減されるため、ガラスの材料コストを低減できる。従って、ＧｅＯ２成分の含有量は、好ましくは１０．０％以下、より好ましくは８．０％未満、さらに好ましくは５．０％未満とする。
ＧｅＯ２成分は、原料としてＧｅＯ２等を用いることができる。
【００６３】
Ｐ２Ｏ５成分は、０％超含有することでガラスの安定性を高められる任意成分である。
一方で、Ｐ２Ｏ５成分の含有量を１０．０％以下にすることで、Ｐ２Ｏ５成分の過剰な含有による失透を低減できる。従って、Ｐ２Ｏ５成分の含有量は、好ましくは１０．０％以下、より好ましくは８．０％未満、さらに好ましくは５．０％未満とする。
Ｐ２Ｏ５成分は、原料としてＡｌ（ＰＯ３）３、Ｃａ（ＰＯ３）２、Ｂａ（ＰＯ３）２、ＢＰＯ４、Ｈ３ＰＯ４等を用いることができる。
【００６４】
Ｔａ２Ｏ５成分は、０％超含有することで、ガラスの屈折率を高め、ガラスのアッベ数及び部分分散比を下げ、且つガラスの耐失透性を高められる任意成分である。
一方で、Ｔａ２Ｏ５成分の含有量を１０．０％以下にすることで、希少鉱物資源であるＴａ２Ｏ５成分の使用量が減り、且つガラスがより低温で溶解し易くなるため、ガラスの生産コストを低減できる。また、これによりＴａ２Ｏ５成分の過剰な含有によるガラスの失透を低減できる。従って、Ｔａ２Ｏ５成分の含有量は、好ましくは１０．０％以下、より好ましくは８．０％以下、さらに好ましくは５．０％以下とする。特にガラスの材料コストを低減させる観点では、Ｔａ２Ｏ５成分を含有しなくてもよい。
Ｔａ２Ｏ５成分は、原料としてＴａ２Ｏ５等を用いることができる。
【００６５】
Ｂｉ２Ｏ３成分は、０％超含有することで、ガラスの屈折率を高めてアッベ数を低くでき、且つガラス転移点を低くできる任意成分である。
一方で、Ｂｉ２Ｏ３成分の含有量を１０．０％以下にすることで、ガラスの部分分散比を上昇し難くでき、且つ、ガラスの着色を低減して内部透過率を高めることができる。従って、Ｂｉ２Ｏ３成分の含有量は、好ましくは１０．０％以下、より好ましくは８．０％未満、さらに好ましくは５．０％未満とする。
Ｂｉ２Ｏ３成分は、原料としてＢｉ２Ｏ３等を用いることができる。
【００６６】
ＴｅＯ２成分は、０％超含有することで、ガラスの屈折率を上げ、ガラスの部分分散比を低くでき、且つガラス転移点を低くできる任意成分である。
一方で、ＴｅＯ２成分の含有量を１０．０％以下にすることで、ガラスの着色を低減して内部透過率を高めることができる。また、高価なＴｅＯ２成分の使用を低減することで、より材料コストの安いガラスを得られる。従って、ＴｅＯ２成分の含有量は、好ましくは１０．０％以下、より好ましくは８．０％未満、さらに好ましくは５．０％未満とする。
ＴｅＯ２成分は、原料としてＴｅＯ２等を用いることができる。
【００６７】
Ｓｂ２Ｏ３成分は、０％超含有することで、ガラスの脱泡を促進し、ガラスを清澄できる任意成分である。
一方で、Ｓｂ２Ｏ３成分の含有量を１．０％以下にすることで、ガラス溶融時における過度の発泡を生じ難くすることができ、Ｓｂ２Ｏ３成分が溶解設備（特にＰｔ等の貴金属）と合金化し難くできる。従って、Ｓｂ２Ｏ３成分の含有量は、好ましくは１．０％、より好ましくは０．５％、さらに好ましくは０．１％を上限とする。但し、光学ガラスの環境上の影響を重視する場合には、Ｓｂ２Ｏ３成分を含有しなくてもよい。
Ｓｂ２Ｏ３成分は、原料としてＳｂ２Ｏ３、Ｓｂ２Ｏ５、Ｎａ２Ｈ２Ｓｂ２Ｏ７・５Ｈ２Ｏ等を用いることができる。
【００６８】
なお、ガラスを清澄し脱泡する成分は、上記のＳｂ２Ｏ３成分に限定されるものではなく、ガラス製造の分野における公知の清澄剤や脱泡剤、或いはそれらの組み合わせを用いることができる。
【００６９】
＜含有すべきでない成分について＞
次に、本発明の光学ガラスに含有すべきでない成分、及び含有することが好ましくない成分について説明する。
【００７０】
他の成分を本願発明のガラスの特性を損なわない範囲で必要に応じ、添加できる。ただし、Ｔｉ、Ｚｒ、Ｎｂ、Ｗ、Ｌａ、Ｇｄ、Ｙ、Ｙｂ、Ｌｕを除く、Ｖ、Ｃｒ、Ｍｎ、Ｆｅ、Ｃｏ、Ｎｉ、Ｃｕ、Ａｇ及びＭｏ等の各遷移金属成分は、それぞれを単独又は複合して少量含有した場合でもガラスが着色し、可視域の特定の波長に吸収を生じる性質があるため、特に可視領域の波長を使用する光学ガラスにおいては、実質的に含まないことが好ましい。
【００７１】
また、ＰｂＯ等の鉛化合物及びＡｓ２Ｏ３等の砒素化合物は、環境負荷が高い成分であるため、実質的に含有しないこと、すなわち、不可避な混入を除いて一切含有しないことが望ましい。
【００７２】
さらに、Ｔｈ、Ｃｄ、Ｔｌ、Ｏｓ、Ｂｅ、及びＳｅの各成分は、近年有害な化学物資として使用を控える傾向にあり、ガラスの製造工程のみならず、加工工程、及び製品化後の処分に至るまで環境対策上の措置が必要とされる。従って、環境上の影響を重視する場合には、これらを実質的に含有しないことが好ましい。
【００７３】
本発明のガラス組成物は、その組成が酸化物換算組成のガラス全質量に対する質量％で表されているため直接的にモル％の記載に表せるものではないが、本発明において要求される諸特性を満たすガラス組成物中に存在する各成分のモル％表示による組成は、酸化物換算組成で概ね以下の値をとる。
ＳｉＯ２成分  １５．０〜６０．０モル％及び
Ｎｂ２Ｏ５成分  ３．０〜３０．０モル％
並びに
ＣａＯ成分  ０〜４５．０モル％
ＢａＯ成分  ０〜２０．０モル％
Ｌｉ２Ｏ成分  ０〜３０．０モル％
ＭｇＯ成分  ０〜４０．０モル％
ＳｒＯ成分  ０〜２０．０モル％
Ｎａ２Ｏ成分  ０〜３５．０モル％
Ｋ２Ｏ成分  ０〜２０．０モル％
Ｃｓ２Ｏ成分  ０〜１０．０モル％
ＺｒＯ２成分  ０〜１５．０モル％
ＴｉＯ２成分  ０〜２０．０モル％
ＷＯ３成分  ０〜２０．０モル％
Ｂ２Ｏ３成分  ０〜２０．０モル％
Ｌａ２Ｏ３成分  ０〜１０．０モル％
Ｇｄ２Ｏ３成分  ０〜８．０モル％
Ｙ２Ｏ３成分  ０〜１０．０モル％
Ｙｂ２Ｏ３成分  ０〜８．０モル％
Ｌｕ２Ｏ３成分  ０〜８．０モル％
Ａｌ２Ｏ３成分  ０〜１５．０モル％
ＺｎＯ成分  ０〜１５．０モル％
ＧｅＯ２成分  ０〜１０．０モル％
Ｇａ２Ｏ３成分  ０〜８．０モル％
Ｐ２Ｏ５成分  ０〜２０．０モル％
Ｔａ２Ｏ５成分  ０〜８．０モル％
Ｂｉ２Ｏ３成分  ０〜５．０モル％
ＴｅＯ２成分  ０〜１０．０モル％
Ｓｂ２Ｏ３成分  ０〜１．０モル％
【００７４】
［製造方法］
本発明の光学ガラスは、例えば以下のように作製される。すなわち、上記原料を各成分が所定の含有量の範囲内になるように均一に混合し、作製した混合物を白金坩堝、石英坩堝又はアルミナ坩堝に投入して粗溶融した後、金坩堝、白金坩堝、白金合金坩堝又はイリジウム坩堝に入れて１１００〜１４００℃の温度範囲で３〜５時間溶融し、攪拌均質化して泡切れ等を行った後、１０００〜１４００℃の温度に下げてから仕上げ攪拌を行って脈理を除去し、金型に鋳込んで徐冷することにより作製される。
【００７５】
＜物性＞
本発明の光学ガラスは、高屈折率と所定の範囲のアッベ数を有することが好ましい。
本発明の光学ガラスの屈折率（ｎｄ）は、好ましくは１．７０、より好ましくは１．７５、さらに好ましくは１．８０、さらに好ましくは１．８２を下限とする。この屈折率の上限は、好ましくは１．９５以下、より好ましくは１．９０以下、さらに好ましくは１．８８未満、さらに好ましくは１．８６未満であってもよい。
本発明の光学ガラスのアッベ数（νｄ）は、好ましくは３５、より好ましくは３３、さらに好ましくは３２を上限とする。一方、本発明の光学ガラスのアッベ数（νｄ）は、好ましくは２５以上、より好ましくは２７超、さらに好ましくは２９超とする。
このような屈折率及びアッベ数を有する本発明の光学ガラスは光学設計上有用であり、特に高い結像特性等を図りながらも、光学系の小型化を図ることができるため、光学設計の自由度を広げることができる。
【００７６】
本発明の光学ガラスは、低い部分分散比（θｇ，Ｆ）を有する。
より具体的には、本発明の光学ガラスの部分分散比（θｇ，Ｆ）は、アッベ数（νｄ）との間で、νｄ≦３１の範囲において（−０．００１６２×νｄ＋０．６３６２２）≦（θｇ，Ｆ）≦（−０．００２７５×νｄ＋０．６８１２５）の関係を満たし、且つ、νｄ＞３１の範囲において（−０．００１６２×νｄ＋０．６３６２２）≦（θｇ，Ｆ）≦（−０．００１６２×νｄ＋０．６４６２２）の関係を満たす。これにより、ノーマルラインに近付けられた部分分散比（θｇ，Ｆ）を有する光学ガラスが得られるため、この光学ガラスから形成される光学素子の色収差を低減できる。
【００７７】
νｄ≦３１における部分分散比（θｇ，Ｆ）の下限は、好ましくは（−０．００１６２×νｄ＋０．６３６２２）、より好ましくは（−０．００１６２×νｄ＋０．６３８２２）、さらに好ましくは（−０．００１６２×νｄ＋０．６３９２２）、さらに好ましくは（−０．００１６２×νｄ＋０．６４０２２）である。
νｄ≦３１における部分分散比（θｇ，Ｆ）の上限は、好ましくは（−０．００２７５×νｄ＋０．６８１２５）、より好ましくは（−０．００２７５×νｄ＋０．６８０２５）、さらに好ましくは（−０．００２７５×νｄ＋０．６７９２５）、さらに好ましくは（−０．００２７５×νｄ＋０．６７９００）、さらに好ましくは（−０．００２７５×νｄ＋０．６７８９５）である。
【００７８】
νｄ＞３１における部分分散比（θｇ，Ｆ）の下限は、好ましくは（−０．００１６２×νｄ＋０．６３６２２）、より好ましくは（−０．００１６２×νｄ＋０．６３８２２）、さらに好ましくは（−０．００１６２×νｄ＋０．６３９２２）、さらに好ましくは（−０．００１６２×νｄ＋０．６４０２２）である。
νｄ＞３１における部分分散比（θｇ，Ｆ）の上限は、好ましくは（−０．００１６２×νｄ＋０．６４６２２）、より好ましくは（−０．００１６２×νｄ＋０．６４５２２）、さらに好ましくは（−０．００１６２×νｄ＋０．６４４２２）、さらに好ましくは（−０．００１６２×νｄ＋０．６４３９７）、さらに好ましくは（−０．００１６２×νｄ＋０．６４３９２）である。
【００７９】
なお、特にアッベ数（νｄ）が小さい領域では、一般的なガラスの部分分散比（θｇ，Ｆ）はノーマルラインよりも高い値にあり、一般的なガラスの部分分散比（θｇ，Ｆ）とアッベ数（νｄ）の関係は曲線で表される。しかしながら、この曲線の近似が困難であるため、本発明では、一般的なガラスよりも部分分散比（θｇ，Ｆ）が低いことを、νｄ＝３１を境に異なった傾きを有する直線を用いて表した。
【００８０】
本発明の光学ガラスは、着色が少ないことが好ましい。特に、本発明の光学ガラスは、ガラスの透過率で表すと、厚み１０ｍｍのサンプルで分光透過率７０％を示す波長（λ７０）が好ましくは４５０ｎｍ以下であり、より好ましくは４３０ｎｍ以下であり、さらに好ましくは４２０ｎｍ以下である。また、本発明の光学ガラスは、厚み１０ｍｍのサンプルで分光透過率５％を示す波長（λ５）が好ましくは４００ｎｍ以下であり、より好ましくは３８０ｎｍ以下であり、さらに好ましくは３６０ｎｍ以下である。これにより、ガラスの吸収端が紫外領域の近傍に位置するようになり、可視域におけるガラスの透明性が高められるため、この光学ガラスをレンズ等の光学素子の材料として好ましく用いることができる。
【００８１】
本発明の光学ガラスは、比重が小さいことが好ましい。より具体的には、本発明の光学ガラスの比重は５．５０［ｇ／ｃｍ３］以下であることが好ましい。これにより、光学素子やそれを用いた光学機器の質量が低減されるため、光学機器の軽量化に寄与できる。従って、本発明の光学ガラスの比重は、好ましくは５．５０、より好ましくは５．４０、好ましくは５．３０を上限とする。なお、本発明の光学ガラスの比重は、概ね３．００以上、より詳細には３．５０以上、さらに詳細には４．００以上であることが多い。
本発明の光学ガラスの比重は、日本光学硝子工業会規格ＪＯＧＩＳ０５−１９７５「光学ガラスの比重の測定方法」に基づいて測定する。
【００８２】
本発明の光学ガラスは、ガラス作製時における耐失透性（明細書中では、単に「耐失透性」という場合がある。）が高いことが好ましい。これにより、ガラス作製時におけるガラスの結晶化等による透過率の低下が抑えられるため、この光学ガラスをレンズ等の可視光を透過させる光学素子に好ましく用いることができる。なお、ガラス作製時における耐失透性が高いことを示す尺度としては、例えば液相温度が低いことが挙げられる。
【００８３】
本発明の光学ガラスは、プレス成形性が良好であることが好ましい。すなわち、本発明の光学ガラスは、再加熱試験（イ）の前後においても失透及び乳白が生じないことが好ましい。これにより、リヒートプレス加工を想定した再加熱試験によっても失透及び着色が起こり難くなることで、ガラスの光線透過率が失われ難くなるため、ガラスに対してリヒートプレス加工に代表される再加熱処理を行い易くできる。すなわち、複雑な形状の光学素子をプレス成形で作製できるため、製造コストが安く、且つ生産性の良い光学素子製造を実現することができる。
【００８４】
ここで、再加熱試験（イ）は、１５ｍｍ×１５ｍｍ×３０ｍｍの試験片を、凹型耐火物上に載せて電気炉に入れて再加熱し、常温から１５０分で各試料の転移温度（Ｔｇ）より８０℃〜１５０℃高い温度（耐火物に落ち込む温度）まで昇温し、その温度で３０分保温した後、常温まで冷却して炉外に取り出し、内部で観察できるように対向する２面を厚さ１０ｍｍに研磨した後、研磨したガラス試料を目視観察する方法で行うことができる。
【００８５】
なお、再加熱試験（イ）の前後における失透及び乳白の有無は、例えば目視で確認することが可能であり、「失透及び乳白が生じない」ことは、例えば再加熱試験（イ）後の試験片の波長５８７．５６ｎｍの光線（ｄ線）の透過率を、再加熱試験前の試験片のｄ線の透過率で除した値が、概ね０．８０以上であることを指す。
【００８６】
［プリフォーム及び光学素子］
作製された光学ガラスから、例えばリヒートプレス成形や精密プレス成形等のモールドプレス成形の手段を用いて、ガラス成形体を作製できる。すなわち、光学ガラスからモールドプレス成形用のプリフォームを作製し、このプリフォームに対してリヒートプレス成形を行った後で研磨加工を行ってガラス成形体を作製したり、例えば研磨加工を行って作製したプリフォームに対して精密プレス成形を行ってガラス成形体を作製したりできる。なお、ガラス成形体を作製する手段は、これらの手段に限定されない。
【００８７】
このようにして作製されるガラス成形体は、様々な光学素子に有用であるが、その中でも特に、レンズやプリズム等の光学素子の用途に用いることが好ましい。これにより、光学素子が設けられる光学系の透過光における、色収差による色のにじみが低減される。そのため、この光学素子をカメラに用いた場合は撮影対象物をより正確に表現でき、この光学素子をプロジェクタに用いた場合は所望の映像をより高精彩に投影できる。
【実施例】
【００８８】
本発明の実施例（Ｎｏ．１〜Ｎｏ．１０１）及び比較例（Ｎｏ．Ａ）の組成、並びに、屈折率（ｎｄ）、アッベ数（νｄ）、部分分散比（θｇ，Ｆ）、分光透過率が５％及び７０％を示す波長（λ５、λ７０）、比重、並びに再加熱試験（型落し試験）の結果を表１〜表１４に示す。なお、以下の実施例はあくまで例示の目的であり、これらの実施例のみ限定されるものではない。
【００８９】
本発明の実施例及び比較例のガラスは、いずれも各成分の原料として各々相当する酸化物、水酸化物、炭酸塩、硝酸塩、弗化物、水酸化物、メタ燐酸化合物等の通常の光学ガラスに使用される高純度の原料を選定し、表に示した各実施例及び比較例の組成の割合になるように秤量して均一に混合した後、白金坩堝に投入し、ガラス組成の熔融難易度に応じて電気炉で１１００〜１４００℃の温度範囲で３〜５時間溶解し、攪拌均質化して泡切れ等を行った後、１０００〜１４００℃に温度を下げて攪拌均質化してから金型に鋳込み、徐冷してガラスを作製した。
【００９０】
ここで、実施例及び比較例のガラスの屈折率（ｎｄ）、アッベ数（νｄ）及び部分分散比（θｇ，Ｆ）は、日本光学硝子工業会規格ＪＯＧＩＳ０１―２００３に基づいて測定した。そして、求められたアッベ数（νｄ）及び部分分散比（θｇ，Ｆ）の値について、関係式（θｇ，Ｆ）＝−ａ×νｄ＋ｂにおける、傾きａが０．００１６２及び０．００２７５のときの切片ｂを求めた。なお、本測定に用いたガラスは、徐冷降温速度を−２５℃／ｈｒとして、徐冷炉にて処理を行ったものを用いた。
【００９１】
また、実施例及び比較例のガラスの透過率は、日本光学硝子工業会規格ＪＯＧＩＳ０２に準じて測定した。なお、本発明においては、ガラスの透過率を測定することで、ガラスの着色の有無と程度を求めた。具体的には、厚さ１０±０．１ｍｍの対面平行研磨品をＪＩＳＺ８７２２に準じ、２００〜８００ｎｍの分光透過率を測定し、λ５（透過率５％時の波長）及びλ７０（透過率７０％時の波長）を求めた。
【００９２】
また、実施例及び比較例のガラスの比重は、日本光学硝子工業会規格ＪＯＧＩＳ０５−１９７５「光学ガラスの比重の測定方法」に基づいて測定した。
【００９３】
また、実施例及び比較例のガラスについて、再加熱試験の前後における失透及び乳白の有無を目視で確認した。ここで、再加熱試験後の前後における失透及び乳白の確認は、１５ｍｍ×１５ｍｍ×３０ｍｍの試験片を、凹型耐火物上に載せて電気炉に入れて再加熱温度まで再加熱し、その温度で３０分保温した後、常温まで冷却して炉外に取り出し、内部で観察できるように対向する２面を厚さ１０ｍｍに研磨した後、研磨したガラス試料における失透及び乳白の有無を目視で観察することで行った。このとき、再加熱温度を（Ｔｇ＋８０℃〜１５０℃）にしたときに失透及び乳白が生じず、且つ、再加熱温度を（Ｔｇ＋８０℃〜１５０℃）より高い温度にしたときにも失透及び乳白が生じなかったガラスは、「型落し試験」を「○」にした。また、再加熱温度を（Ｔｇ＋８０℃〜１５０℃）の範囲内で特定の温度にしたときに失透及び乳白が生じなかったものの、再加熱温度を（Ｔｇ＋８０℃〜１５０℃）の範囲内でより高い温度にしたときに失透又は乳白が生じたガラスは、「型落し試験」を「△」にした。また、再加熱温度を（Ｔｇ＋８０℃〜１５０℃）の範囲内で特定の温度にしたときに失透又は乳白が生じたガラスは、「型落し試験」を「×」にした。
【００９４】
【表１】
2020019711.tif 000003
【００９５】
【表２】
2020019711.tif 000004
【００９６】
【表３】
2020019711.tif 000005
【００９７】
【表４】
2020019711.tif 000006
【００９８】
【表５】
2020019711.tif 000007
【００９９】
【表６】
2020019711.tif 000008
【０１００】
【表７】
2020019711.tif 000009
【０１０１】
【表８】
2020019711.tif 000010
【０１０２】
【表９】
2020019711.tif 000011
【０１０３】
【表１０】
2020019711.tif 000012
【０１０４】
【表１１】
2020019711.tif 000013
【０１０５】
【表１２】
2020019711.tif 000014
【０１０６】
【表１３】
2020019711.tif 000015
【０１０７】
【表１４】
2020019711.tif 000016
【０１０８】
本発明の実施例の光学ガラスは、νｄ≦３１のものは部分分散比（θｇ，Ｆ）が（−０．００２７５×νｄ＋０．６８１２５）以下であった。また、νｄ＞３１のものは、部分分散比（θｇ，Ｆ）が（−０．００１６２×νｄ＋０．６４６２２）以下であった。その反面で、本発明の実施例の光学ガラスは、部分分散比（θｇ，Ｆ）が（−０．００１６２×νｄ＋０．６３６２２）以上であった。すなわち、本願の実施例のガラスについての部分分散比（θｇ，Ｆ）とアッベ数（νｄ）の関係は、図２に示されるようになった。そのため、これらの部分分散比（θｇ，Ｆ）が所望の範囲内にあることがわかった。
一方、本発明の比較例（Ｎｏ．Ａ）のガラスは、いずれもνｄ≦３１であり、且つ部分分散比（θｇ，Ｆ）が（−０．００２７５×νｄ＋０．６８１２５）を超えていた。従って、本発明の実施例の光学ガラスは、比較例のガラスに比べ、アッベ数（νｄ）との関係式において小さい部分分散比（θｇ，Ｆ）を有することが明らかになった。
【０１０９】
また、本発明の実施例の光学ガラスは、いずれも屈折率（ｎｄ）が１．７０以上、より詳細には１．８３以上であるとともに、この屈折率（ｎｄ）は１．９５以下、より詳細には１．８７以下であり、所望の範囲内であった。
【０１１０】
また、本発明の実施例の光学ガラスは、いずれもアッベ数（νｄ）が２５以上、より詳細には２８以上であるとともに、このアッベ数（νｄ）は３５以下、より詳細には３２以下であり、所望の範囲内であった。
【０１１１】
また、本発明の実施例の光学ガラスは、λ７０（透過率７０％時の波長）がいずれも４５０ｎｍ以下、より詳細には４３０ｎｍ以下であった。また、本発明の実施例の光学ガラスは、λ５（透過率５％時の波長）がいずれも４００ｎｍ以下、より詳細には３６０ｎｍ以下であった。このため、本発明の実施例の光学ガラスは、可視光に対する透過率が高く着色し難いことが明らかになった。
【０１１２】
従って、実施例の光学ガラスから、所望の屈折率（ｎｄ）及びアッベ数（νｄ）を有し、可視光に対する透過率が高く、且つ色収差が小さいことが明らかになった。
【０１１３】
また、実施例の光学ガラスは、いずれも比重が５．００以下、より詳細には４．５０以下であり、所望の範囲内であった。
【０１１４】
また、実施例の光学ガラスは、再加熱試験（イ）を行う前後の両方で、失透及び乳白が起こり難かった。従って、本発明の実施例の光学ガラスは、再加熱による失透や乳白が起こり難いことで、高いプレス成形性を有することが推察される。
【０１１５】
さらに、実施例の光学ガラスを用いてレンズプリフォームを形成し、このレンズプリフォームに対してモールドプレス成形したところ、安定に様々なレンズ形状に加工することができた。
【０１１６】
以上、本発明を例示の目的で詳細に説明したが、本実施例はあくまで例示の目的のみであって、本発明の思想及び範囲を逸脱することなく多くの改変を当業者により成し得ることが理解されよう。
【図１】
2020019711.tif 000017
【図２】
2020019711.tif 000018